(57)【要約】【課題】従来の偏光解消板よりも偏光解消度に優れた偏光解消板を提供する。【解決手段】本発明の偏光解消板は、透光基板の表層部に、光の波長以下のピッチで配置され、且つ、ランダムに配置された複数の曲線を含む微細パターンが設けられ、構造複屈折を呈することを特徴とする。【選択図】図１
2020079953.tif 000002
【特許請求の範囲】
【請求項１】
透光基板の表層部に、光の波長以下のピッチで配置され、且つ、ランダムに配置された複数の曲線を含む微細パターンが設けられ、構造複屈折を呈することを特徴とする偏光解消板。
【請求項２】
前記透光基板の表層部が保護膜によって覆われる、請求項１に記載の偏光解消板。
【請求項３】
透光基板と、
該透光基板表面に設けられた、前記透光基板と屈折率の異なる材料からなる薄膜と、を有し、
前記透光基板の表層部及び前記薄膜のうち、少なくとも前記薄膜に、光の波長以下のピッチで配置され、且つ、ランダムに配置された複数の曲線を含む微細パターンが設けられ、構造複屈折を呈することを特徴とする偏光解消板。
【請求項４】
前記微細パターンが前記薄膜のみに設けられる、請求項３に記載の偏光解消板。
【請求項５】
前記微細パターンが前記薄膜及び前記透光基板の表層部に設けられる、請求項３に記載の偏光解消板。
【請求項６】
前記薄膜が斜め蒸着法又は斜めスパッタ法により形成される、請求項３〜５のいずれかに記載の偏光解消板。
【請求項７】
前記薄膜が無機酸化物からなる、請求項３〜６のいずれかに記載の偏光解消板。
【請求項８】
前記薄膜がＳｉ、Ａｌ、Ｔａ、Ｔｉ、Ｎｂのいずれかを含む、請求項３〜７のいずれかに記載の偏光解消板。
【請求項９】
前記薄膜が保護膜によって覆われる、請求項３〜８のいずれかに記載の偏光解消板。
【請求項１０】
前記保護膜がＳｉＯ2、Ｔａ2Ｏ5、ＴｉＯ2、Ａｌ2Ｏ3、Ｎｂ2Ｏ5、ＬａＯ及びＭｇＦ2からなる群より選択された少なくとも１種を含む、請求項２又は９に記載の偏光解消板。
【請求項１１】
前記複数の曲線のうち、少なくとも一つの曲線がＵ字型の曲線部を含む、請求項１〜１０のいずれかに記載の偏光解消板。
【請求項１２】
前記複数の曲線のうち、少なくとも一つの曲線が分岐する、請求項１〜１１のいずれかに記載の偏光解消板。
【請求項１３】
前記構造複屈折によるリタデーションが、前記光の最大波長の１／４以上である、請求項１〜１２のいずれかに記載の偏光解消板。
【請求項１４】
前記リタデーションが前記透光基板の面内で連続的に変化する領域を少なくとも含む、請求項１３に記載の偏光解消板。
【請求項１５】
前記微細パターンがブロックコポリマーのパターン転写により形成される、請求項１〜１４のいずれかに記載の偏光解消板。
【請求項１６】
請求項１〜１５のいずれかに記載の偏光解消板を搭載することを特徴とする光学機器。
【請求項１７】
請求項１〜１５のいずれかに記載の偏光解消板を搭載することを特徴とする液晶表示装置。
【請求項１８】
透光基板上に中性層を設ける工程と、
前記中性層表面にパターン形成層を設ける工程と、
前記パターン形成層を相分離して、前記透光基板の表面に対して垂直配向ラメラ構造の、光の波長以下のピッチで配置され、且つ、ランダムに配置された複数の曲線を含む微細パターンを形成する工程と、
前記中性層及び前記パターン形成層を除去すると共に、前記透光基板の表層部に前記微細パターンを転写する工程と、
を含むことを特徴とする偏光解消板の製造方法。
【請求項１９】
前記中性層を設ける工程に先立ち、前記透光基板表面にエッチングマスク層を設ける工程を更に含み、
前記転写する工程では、前記エッチングマスク層を更に前記除去する、請求項１８に記載の偏光解消板の製造方法。
【請求項２０】
透光基板表面に、該透光基板と屈折率の異なる材料からなる薄膜を形成する工程と、
前記薄膜上に中性層を設ける工程と、
前記中性層表面にパターン形成層を設ける工程と、
前記パターン形成層を相分離して、前記透光基板表面に対して垂直配向ラメラ構造の、光の波長以下のピッチで配置され、且つ、ランダムに配置された複数の曲線を含む微細パターンを形成する工程と、
前記中性層及び前記パターン形成層を除去すると共に、前記透光基板の表層部及び前記薄膜のうち、少なくとも前記薄膜に、前記微細パターンを転写する工程と、
を含むことを特徴とする偏光解消板の製造方法。
【請求項２１】
前記転写する工程において、前記薄膜のみに前記微細パターンを形成する、請求項２０に記載の偏光解消板の製造方法。
【請求項２２】
前記転写する工程において、前記透光基板の表層部に、前記薄膜を貫通して前記透光基板の表層部及び前記薄膜に前記微細パターンを形成する、請求項２０に記載の偏光解消板の製造方法。
【請求項２３】
前記中性層を設ける工程に先立ち、前記薄膜表面にエッチングマスク層を設ける工程を更に含み、
前記転写する工程では、前記エッチングマスク層を更に前記除去する、請求項２０〜２２のいずれかに記載の偏光解消板の製造方法。
【請求項２４】
前記微細パターンがブロックコポリマーにより形成される、請求項１８〜２３のいずれかに記載の偏光解消板の製造方法。
【発明の詳細な説明】
【技術分野】
【０００１】
本発明は、所定の偏光状態の光を入射した際に、その偏光を解消することのできる偏光解消板、それを用いた光学機器及び液晶表示装置、並びに偏光解消板の製造方法に関する。
【背景技術】
【０００２】
分光器、増幅器及び測定器等の光学機器に偏光依存性がある場合、これら光学機器に入射する光が所定の偏光状態にあると偏光依存性により出力低下等が発生し、光学機器の機能を十分に果たすことができない。そこで、偏光依存性のある光学機器に光が入射する前に、偏光状態を解消できる偏光解消板が利用されている。
【０００３】
従来の偏光解消板では、複屈折性結晶の厚みを入射面内で変化させ、それにより面内でリタデーション量を変化させる偏光解消板が用いられてきた。ここで、複屈折性結晶を使用して偏光解消板を作製する場合には、作製可能な偏光解消板のサイズが結晶サイズに依存してしまう。また、複屈折層の厚みに変化があると、光の屈折による入射光の方向変化も不可避である。そこで、フォトリソグラフによるパターニングで入射面内の領域を分割させた偏光解消板が用いられるようになってきた。
【０００４】
例えば、特許文献１には、基板の表層部に光の波長よりも短い周期で屈折率の異なる２種類の媒質を交互にストライプ状に設けることにより構造複屈折を呈するようにした複数の構造物をその光学軸が同一面内の異なる方向に向くように平面状に配置した偏光解消素子が開示されている。特許文献１によれば、斯かる偏光解消板を用いることで、入射光が特定の方向に偏光されたものであっても、入射光が各構造物を通過することにより出射光は各構造物の光学軸の向きに応じた異なる方向に偏光されたものが混在した状態となり、結果的に偏光が解消された状態となる。
【先行技術文献】
【特許文献】
【０００５】
【特許文献１】特開２００４−３４１４５３号公報
【発明の概要】
【発明が解決しようとする課題】
【０００６】
しかしながら、特許文献１に記載の偏光解消板では、同一面内の異なる方向に光学軸が向くようにストライプ状に設けた構造物を複数配置しており、各構造物が分割領域となるため、分割領域内での位相差は同じであり、偏光を十分に解消することができない。また、偏光をより解消するために分割領域（構造物）を小さくしようとすると、パターン形成も難しくなるし、各構造物をランダムに配置したとしても一定程度の規則性が残るため、限界がある。さらに、特許文献１に記載の偏光解消板では分割領域が直線状のラインによって形成されているため、ラインのピッチによっては回折光が生じて光学特性に悪影響を及ぼすことも懸念される。また、斯かる偏光解消板を液晶表示装置に用いた場合にはモアレや回折が生じる可能性があり、画質の低下を招きかねない。
【０００７】
そこで、本発明は、従来の偏光解消板よりも偏光解消度に優れた偏光解消板を提供することを目的とする。また、本発明は、この偏光解消板を用いた光学機器及び液晶表示装置、並びにこの偏光解消板の製造方法を提供することを目的とする。
【課題を解決するための手段】
【０００８】
本発明者らは、前記諸目的を達成すべく鋭意検討を行った。偏光解消板の面内の領域を分割するのでは、パターン形成技術の限界もあり、面内全体でランダムな微細パターンを形成することは難しい。そこで、構造複屈折を呈するよう、光の波長以下のピッチで配置され、且つ、ランダムに配置された複数の曲線を含む微細パターンを偏光解消板の面内全体に設ければ、偏光解消度をより改善できることを本発明者らは知見し、本発明を完成させるに至った。
【０００９】
本発明は、本発明者らによる前記知見に基づくものであり、前記諸課題を解決するための手段としては以下の通りである。即ち、
＜１＞  透光基板の表層部に光の波長以下のピッチで配置され、且つ、ランダムに配置された複数の曲線を含む微細パターンが設けられ、構造複屈折を呈することを特徴とする偏光解消板である。
該＜１＞に記載の偏光解消板は、面内全体にランダムな微細パターンが設けられているので、偏光解消度に優れた偏光解消板を提供することができる。
【００１０】
＜２＞  前記透光基板の表層部が保護膜によって覆われる、前記＜１＞に記載の偏光解消板。
【００１１】
＜３＞  透光基板と、
該透光基板表面に設けられた、前記透光基板と屈折率の異なる材料からなる薄膜と、を有し、
前記透光基板の表層部及び前記薄膜のうち、少なくとも前記薄膜に、光の波長以下のピッチで配置され、且つ、ランダムに配置された複数の曲線を含む微細パターンが設けられ、構造複屈折を呈することを特徴とする偏光解消板である。
該＜３＞に記載の偏光解消板は、面内全体にランダムな微細パターンが設けられているので、偏光解消度に優れた偏光解消板を提供することができる。
【００１２】
＜４＞  前記微細パターンが前記薄膜のみに設けられる、前記＜３＞に記載の偏光解消板である。
【００１３】
＜５＞  前記微細パターンが前記薄膜及び前記透光基板の表層部に設けられる、前記＜３＞に記載の偏光解消板である。
【００１４】
＜６＞  前記薄膜が斜め蒸着法又は斜めスパッタ法により形成される、前記＜３＞〜＜５＞のいずれかに記載の偏光解消板である。
【００１５】
＜７＞  前記薄膜が無機酸化物からなる、前記＜３＞〜＜６＞のいずれかに記載の偏光解消板である。
【００１６】
＜８＞  前記薄膜がＳｉ、Ａｌ、Ｔａ、Ｔｉ、Ｎｂのいずれかを含む、前記＜３＞〜＜７＞のいずれかに記載の偏光解消板である。
【００１７】
＜９＞  前記薄膜が保護膜によって覆われる、前記＜３＞〜＜８＞のいずれかに記載の偏光解消板である。
【００１８】
＜１０＞  前記保護膜がＳｉＯ2、Ｔａ2Ｏ5、ＴｉＯ2、Ａｌ2Ｏ3、Ｎｂ2Ｏ5、ＬａＯ及びＭｇＦ2からなる群より選択された少なくとも１種を含む、前記＜２＞又は＜９＞に記載の偏光解消板である。
【００１９】
＜１１＞  前記複数の曲線のうち、少なくとも一つの曲線がＵ字型の曲線部を含む、前記＜１＞〜＜１０＞のいずれかに記載の偏光解消板である。
【００２０】
＜１２＞  前記複数の曲線のうち、少なくとも一つの曲線が分岐する、前記＜１＞〜＜１１＞のいずれかに記載の偏光解消板である。
【００２１】
＜１３＞  前記構造複屈折によるリタデーションが、前記光の最大波長の１／４以上である、前記＜１＞〜＜１２＞のいずれかに記載の偏光解消板である。
【００２２】
＜１４＞  前記リタデーションが前記透光基板の面内で連続的に変化する領域を少なくとも含む、前記＜１３＞に記載の偏光解消板である。
【００２３】
＜１５＞  前記微細パターンがブロックコポリマーのパターン転写により形成される、前記＜１＞〜＜１４＞のいずれかに記載の偏光解消板である。
【００２４】
＜１６＞  前記＜１＞〜＜１５＞のいずれかに記載の偏光解消板を搭載することを特徴とする光学機器である。
該＜１６＞に記載の光学機器によれば、光学特性に優れた光学機器を提供することができる。
【００２５】
＜１７＞  前記＜１＞〜＜１５＞のいずれかに記載の偏光解消板を搭載することを特徴とする液晶表示装置である。
該＜１７＞に記載の液晶表示装置によれば、表示特性に優れた液晶表示装置を提供することができる。
【００２６】
＜１８＞  透光基板上に中性層を設ける工程と、
前記中性層表面にパターン形成層を設ける工程と、
前記パターン形成層を相分離して、前記透光基板の表面に対して垂直配向ラメラ構造の、光の波長以下のピッチで配置され、且つ、ランダムに配置された複数の曲線を含む微細パターンを形成する工程と、
前記中性層及び前記パターン形成層を除去すると共に、前記透光基板の表層部に前記微細パターンを転写する工程と、
を含むことを特徴とする偏光解消板の製造方法である。
該＜１８＞に記載の製造方法によれば、偏光解消度に優れた偏光解消板を簡易に製造することのできる方法を提供することができる。
【００２７】
＜１９＞  前記中性層を設ける工程に先立ち、前記透光基板表面にエッチングマスク層を設ける工程を更に含み、
前記転写する工程では、前記エッチングマスク層を更に前記除去する、前記＜１８＞に記載の偏光解消板の製造方法である。
【００２８】
＜２０＞  透光基板表面に、該透光基板と屈折率の異なる材料からなる薄膜を形成する工程と、
前記薄膜上に中性層を設ける工程と、
前記中性層表面にパターン形成層を設ける工程と、
前記パターン形成層を相分離して、前記透光基板表面に対して垂直配向ラメラ構造の、光の波長以下のピッチで配置され、且つ、ランダムに配置された複数の曲線を含む微細パターンを形成する工程と、
前記中性層及び前記パターン形成層を除去すると共に、前記透光基板の表層部及び前記薄膜のうち、少なくとも前記薄膜に、前記微細パターンを転写する工程と、
を含むことを特徴とする偏光解消板の製造方法である。
該＜２０＞に記載の製造方法によれば、偏光解消度に優れた偏光解消板を簡易に製造することのできる方法を提供することができる。
【００２９】
＜２１＞  前記転写する工程において、前記薄膜のみに前記微細パターンを形成する、前記＜２０＞に記載の偏光解消板の製造方法である。
【００３０】
＜２２＞  前記転写する工程において、前記透光基板の表層部に、前記薄膜を貫通して前記透光基板の表層部及び前記薄膜に前記微細パターンを形成する、前記＜２０＞に記載の偏光解消板の製造方法である。
【００３１】
＜２３＞  前記中性層を設ける工程に先立ち、前記薄膜表面にエッチングマスク層を設ける工程を更に含み、
前記転写する工程では、前記エッチングマスク層を更に前記除去する、前記＜２０＞〜＜２２＞のいずれかに記載の偏光解消板の製造方法である。
【００３２】
＜２４＞  前記微細パターンがブロックコポリマーにより形成される、前記＜１８＞〜＜２３＞のいずれかに記載の偏光解消板の製造方法である。
【発明の効果】
【００３３】
本発明によれば、従来における前記諸問題を解決し、前記目的を達成することができ、従来の偏光解消板よりも偏光解消度に優れた偏光解消板、それを用いた光学機器及び液晶表示装置、並びに偏光解消板の製造方法を提供することができる。
【図面の簡単な説明】
【００３４】
【図１】本発明の一実施形態に従う偏光解消板の模式図であり、（Ａ）は偏光解消板の微細パターンが設けられた側から見た上面図であり、（Ｂ）は（Ａ）におけるＩ−Ｉ断面図である。
【図２】本発明に従う微細パターンの具体例を示すＳＥＭ像であり、（Ａ）は上面写真であり、（Ｂ）はその断面写真である。
【図３】本発明の好適な実施形態に従う偏光解消板の模式図であり、（Ａ）及び（Ｂ）は薄膜が設けられた実施形態のそれぞれの模式断面図であり、（Ｃ）及び（Ｄ）は（Ａ）の実施形態に更に保護膜が設けられた実施形態のそれぞれの模式断面図である。
【図４】本発明の一実施形態に従う偏光解消板の製造方法を示すフローチャートである。
【図５】本発明の好適な実施形態に従う偏光解消板の製造方法を示すフローチャートである。
【図６】本発明の別の好適な実施形態に従う偏光解消板の製造方法を示すフローチャートである。
【図７】実施例におけるブロックコポリマーによる微細パターンを示すＡＦＭ像であり、（Ａ）は実施例１のＡＦＭ像であり、（Ｂ）は実施例２のＡＦＭ像であり、（Ｃ）は実施例３のＡＦＭ像であり、（Ｄ）は実施例４のＡＦＭ像である。
【図８】実施例２の断面図を示すＳＥＭ像である。
【図９】参考実験例１におけるＤｕｔｙ比を示すＳＥＭ像であり、（Ａ）は参考実験例１−１のＳＥＭ像であり、（Ｂ）は参考実験例１−２のＳＥＭ像であり、（Ｃ）は参考実験例１−３のＳＥＭ像である。
【図１０】参考実験例２における平均周期長を示すＳＥＭ像であり、（Ａ）は参考実験例２−１のＳＥＭ像であり、（Ｂ）は参考実験例２−２のＳＥＭ像である。
【発明を実施するための形態】
【００３５】
以下、図面を参照して本発明を具体的に説明する。なお、図１及び図３〜図６では説明の便宜上、実際の各構成のサイズ並びに微細パターンのピッチ幅及び深さとは異なり、それらを誇張して示す。なお、同一の構成要素には原則として同一の参照番号を付して、説明を省略する。
【００３６】
（偏光解消板）
本発明に従う偏光解消板は、透光基板の表層部に微細パターンが設けられ、構造複屈折を呈する偏光解消板であり、さらに必要に応じて、その他の構成を含む。
【００３７】
＜偏光解消板＞
図１（Ａ）に示すように、本発明の一実施形態に従う偏光解消板１００は、透光基板１０の表層部に微細パターン１０ａが設けられ、さらに、必要に応じて、その他の構成を含む。
ここで、前記微細パターン１０ａは、光の波長以下のピッチで配置され、且つ、ランダムに配置された複数の曲線を含み、構造複屈折を呈する。
【００３８】
＜＜透光基板＞＞
前記透光基板１０は、偏光解消する光を透過することのできる材料であれば特に制限はなく、目的に応じて適宜選択することができる。係る透光基板の材料としては、石英、ガラス、水晶、サファイア、などが挙げられる。
【００３９】
＜＜微細パターン＞＞
ここで、図１（Ａ）は偏光解消板１００の微細パターン１０ａが設けられた側から見た上面図の模式図であり、図１（Ｂ）は図１（Ａ）におけるＩ−Ｉ断面図である。図１（Ａ）、（Ｂ）に示すように、微細パターン１０ａは、透光基板１０の表層部に設けられ、光の波長以下のピッチＰで配置され、且つ、ランダムに配置された複数の曲線を含むことで、構造複屈折を呈することができる。なお、本明細書で言う曲線とは、線の一部に一次曲線（直線）が含まれていてもよく、線の全てが直線又は折れ線で構成されていないものを指す。また、図１（Ｂ）に示すとおり、微細パターン１０ａの凸状のランドの幅をＬ、隣接する凸間の空気層からなる凹部の溝の幅をＳとすると、Ｐ＝Ｌ＋Ｓである。ただし、ランダムな曲線であるため、すべてのピッチＰが一定になる訳ではない。なお、ｄは溝の深さである。
【００４０】
ここで、図１（Ａ）に示すように、前記微細パターン１０ａに含まれる前記複数の曲線のうち、任意の曲線がＵ字型の曲線部Ｕを含んでもよい。また、図１（Ａ）に示すように、前記複数の曲線のうち、任意の曲線が分岐していてもよい。このような分岐点を分岐Ｂとして図１（Ａ）に示す。さらに、前記微細パターン１０ａは、曲線以外に点状の部分Ｄを含んでいてもよい。前記微細パターン１０ａが透光基板１０の表層部の面内全域でランダムに設けられることにより、偏光解消板１００に入射する偏光した光の偏光を解消することができる。
【００４１】
前記微細パターン１０ａの一具体例を説明する。図２（Ａ）に示すＳＥＭ像は、ブロックコポリマーのパターンの上面写真であり、（Ｂ）はその断面写真である。製造方法の実施形態において詳細を後述するが、例えば透光基板１０上に設けたブロックコポリマーのパターンを透光基板１０の表層部にパターン転写することで、前記微細パターン１０ａを形成することができる。斯かる微細パターン１０ａであれば、面内全域で光学軸がランダムになるため、入射光の偏光を解消することができるのである。斯かる微細パターン１０ａの形成手段については、製造方法の実施形態に後述する。
【００４２】
本発明による偏光解消板は、無機材料のみから構成されるため、従来の偏光解消板に比べ、耐熱、耐光性が求められるＬＣＤプロジェクター等の強い輝度の用途に供して好適である。また、基板面内でのリタデーションが連続的に変化するため、界面散乱等を防止することもできる。
【００４３】
また、偏光解消板１００の構造複屈折によるリタデーションは、入射光の最大波長の１／４以上であることが好ましく、リタデーションが透光基板１０の面内で連続的に変化する領域を少なくとも含むように微細パターン１０ａを設けることが好ましく、面内で連続的に変化する領域が支配的となることがより好ましい。リタデーション量は、微細パターンの溝深さ、ピッチＰ及び透光基板材料を適宜選択することにより調整することができる。また、リタデーションの面内での連続変化は、後述の微細パターンを形成時における下地層（中性層）の選択、アニール条件、分子量、などを変化させることで調整することができる。
【００４４】
なお、本実施形態に従う偏光解消板のサイズ、微細パターン１０ａのピッチＰ、溝深さｄ等は、所望の入射光の偏光を解消できる限りは何ら制限されるものではなく、光学機器及び液晶表示装置、などへの適用にあたり適宜設計すべき事項である。なお、溝深さｄはリタデーション量を確保するために数１００ｎｍ程度とすることが一般的であるが、透光基板１０の材料を適宜選択して、所望の偏光解消度で偏光を解消できる限りは任意である。
【００４５】
＜＜薄膜＞＞
ここで、本発明に従う別の実施形態に従う偏光解消板２００は、図３（Ａ）に示すように、前記透光基板１０の表面に透光基板１０と異なる材料の薄膜２０'（薄膜由来部と称してもよい）を更に有していてもよい。すなわち、この実施形態に従う偏光解消板２００は、透光基板１０と、該透光基板表面に設けられた、前記透光基板と屈折率の異なる材料からなる薄膜２０'と、を有し、前記透光基板１０の表層部及び前記薄膜２０'のうち、少なくとも前記薄膜２０'に、光の波長以下のピッチで配置され、且つ、ランダムに配置された複数の曲線を含む微細パターンが設けられ、構造複屈折を呈するのである。なお、ここで言う微細パターンは、既述の偏光解消板１００と同様の形状を意味する。
【００４６】
前記微細パターンは、前記薄膜２０’及び前記透光基板１０の表層部１０ａの両方に設けられてもよい（図３（Ａ））し、前記薄膜２０’のみに設けられても（図３（Ｂ））、いずれでもよい。いずれの偏光解消板２００、２１０も、既述の偏光解消板１００と同様に偏光を解消することができる。なお、前述の偏光解消板１００に比べて、本実施形態の方が薄膜２０'の厚みや材料などによって屈折率を調整し、リタデーション量を制御することができる点では好ましい。さらに、必要となるリタデーション量Ｒを実現するための膜厚を薄くすることもでき、好ましい。なお、図３（Ｂ）に示す偏光解消板２１０の薄膜２０'形状は、後述の転写する工程において、透光基板１０及び薄膜２０、並びにエッチング液等を適宜選択し、透光基板１０をいわゆるエッチングストップ層として機能させればよい。この場合、リタデーション量を正確に制御することができる点で好ましい。
【００４７】
リタデーション量Ｒに関し、Ｒ＞１７０ｎｍであれば、可視光のうち最も波長の長い赤色光の直線偏光の少なくとも一部を円偏光に変換することができる。屈折率１．４６程度のシリコン酸化物を薄膜材料として用いた場合の一例を用いて、薄膜２０'の厚みを具体的に説明する。この薄膜と、微細パターンの曲線間による溝に相当する空気層（屈折率１）との２種類の異種媒質の繰り返し構造を構造複屈折とした場合、複屈折量Δｎは０．０８程度となるため、その場合の必要な薄膜の厚さは２．０μｍ程度である。入射光の波長及び所望のリタデーション量Ｒに応じて、薄膜の材料及び厚さを適宜選択すればよい。
【００４８】
なお、前記薄膜２０’は、透光基板１０と屈折率が異なり、該透光基板１０よりも高屈折率の材料であれば特に制限はなく、目的に応じて適宜選択することができる。斯かる薄膜は無機酸化物からなることが好ましく、Ｓｉ、Ａｌ、Ｔａ、Ｔｉ、Ｎｂのいずれかを含むことがより好ましく、例えば酸化シリコン、酸化アルミニウム、酸化チタン、酸化ニオブ、酸化タンタル、などとすることができる。
【００４９】
一方、別の好適実施形態として、偏光解消板３００が前記薄膜２０’を有し、この薄膜２０’は斜め蒸着法又は斜めスパッタ法により形成されることも好ましい。斜め蒸着法又は斜めスパッタ法により形成された薄膜は複屈折を呈し、高い複屈折を得るために高多孔質構造となる。また、この薄膜は低密度の柱状組織からなり、体積比にして２０〜３０％の空隙を有する。そのため、この薄膜は大気中の水分が吸着しやすく、透過率及び位相差などの光学特性が変動しやすくなる。斯かる薄膜の形成直後の空隙部は、空気（屈折率１．０）が主成分であるが、室温で大気中の水分（屈折率１．３）を取り込んで光学特性が変動する。また、１００℃以上の雰囲気に曝すと取り込んだ水分が蒸発して、再び空気が主成分となる。このように、温度によって斜め蒸着法または斜めスパッタ法により形成された薄膜中の水分量が変化すると、空隙部の屈折率が変化し、結果として複屈折も変化し、透過率及び位相差が変動する。そこで、図３（Ｃ）に示すように、斜め蒸着法又は斜めスパッタ法により形成された薄膜の上面及び側面は、緻密性の高い保護膜３０で覆うことが特に好ましい。保護膜３０を成膜することで、薄膜への大気中の水分の出入りを防止することができ、耐湿性を向上することができる。
【００５０】
かかる保護膜３０の材料としては、湿度透過性の低いＳｉＯ2、Ｔａ2Ｏ5、ＴｉＯ2、Ａｌ2Ｏ3、Ｎｂ2Ｏ5、ＬａＯ及びＭｇＦ2、などの無機化合物を用いることができ、これらの中から選択された少なくとも１種を含むことが好ましく、これらのうちのいずれかであることが好ましい。なお、保護膜３０を成膜するには、これら無機化合物を高密度に形成することで低湿度透過性の保護膜を成膜することが可能な方法を採用すればよく、例えば、化学蒸着法（ＣＶＤ）を挙げることができる。ＣＶＤ法により保護膜を成膜する場合には、大気圧〜中真空（１００〜１０-1Ｐａ）とした容器内に複屈折層が形成された基板を設置し、保護膜の材料であるガス状の無機化合物をこの容器内に送り込み、熱、プラズマ、光等のエネルギーを与えてガス状の無機化合物と複屈折層とを化学反応させればよい。斯かるＣＶＤ法によれば、複屈折層上に無機化合物を高密度に形成して、低湿度透過性の保護膜を形成することができる。なお、保護膜の成膜方法は、上記ＣＶＤ法に替えて、例えばプラズマアシスト蒸着法、スパッタ法等、無機化合物を高密度に形成することが可能な任意の方法を用いてもよい。
【００５１】
なお、上記保護膜３０は、薄膜２０’が斜め蒸着法又は斜めスパッタ法により形成される場合に限らず、任意の方法により形成された場合にも適用して好適である。このような保護膜３０としては、トリエトキシカプリリルシラン（例えば大東化成工業株式会社（株）より市販のＯＴＳ）、フルオロデシルトリクロロシラン（ＦＤＴＳ）、などの撥水膜が適用可能である。さらに、図３（Ｄ）の偏光解消板３１０に示すように、ＳｉＯ2、Ａｌ2Ｏ3などの透明材料からなる保護膜３０を蓋状に成膜して薄膜２０’を覆うこともできる。また、偏光解消板３００では薄膜２０’が保護膜３０によって覆われているが、これに替えて、前述の偏光解消板１００において、透光基板１０の表層部が保護膜３０によって（薄膜２０’等を介さずに）直接覆われることも好ましい。水分等の入り込みによる光学特性変化を防止することができるためである。
【００５２】
（光学機器）
本発明の光学機器は、少なくとも、本発明に従う偏光解消板を搭載し、さらに必要に応じて、その他の構成を有する。
【００５３】
（液晶表示装置）
本発明の液晶表示装置は、少なくとも、本発明に従う偏光解消板を搭載し、さらに必要に応じて、その他の構成を有する。
【００５４】
（偏光解消板の製造方法）
次に、本発明に従う偏光解消板の製造方法の実施形態を説明する。なお、以下に説明する実施形態は、本発明に従う偏光解消板を製造するための方法の一実施形態に過ぎず、他の実施形態により本発明に従う偏光解消板が製造されてもよい。
【００５５】
図４を用いて、本発明に従う偏光解消板の製造方法の一実施形態を説明する。本実施形態は、中性層を設ける工程（図４（Ａ）〜（Ｂ））と、パターン形成層を設ける工程（図４（Ｂ）〜（Ｃ））と、微細パターンを形成する工程と（図４（Ｃ）〜（Ｄ））、転写する工程（図４（Ｄ）〜（Ｆ））とを含み、さらに、必要に応じて適宜選択した、その他の工程を含む。
【００５６】
＜中性層を設ける工程＞
前記中性層を設ける工程（図４（Ｂ））は、透光基板１０上に中性層５０を設ける工程である。なお、既述の透光基板１０を予め用意しておく（図４（Ａ））。
【００５７】
＜＜中性層＞＞
前記中性層５０は、詳細を後述する微細パターンを形成する工程において、パターン形成層に垂直配向ラメラ構造を形成するための層となれば、特に制限はなく、目的に応じて適宜選択することができる。中性層５０は、パターン形成層の材料にも依存するが、例えばポリスチレン（ＰＳ）と、ポリメチルメタクリレート（ＰＭＭＡ）のランダム重合体であるＰＳ−ｒ−ＰＭＭＡとすることができる。例えば、０．５〜３．０質量％のトルエン溶液等の有機溶媒でＰＳ−ｒ−ＰＭＭＡを希釈し、透光基板１０表面にスピンキャストして塗布し、熱アニールを行うことで、中性層５０を形成することができる。有機溶媒はトルエンに何ら限定されるものではなく、他に例えばプロピレングリコールモノメチルエーテルアセテート（ＰＧＭＥＡ）、シクロヘキサノン、などを用いてもよい。また、中性層５０を形成する際の各条件は特に限定されないが、スピンキャスト条件は３０００〜６０００ｒｐｍ程度、１５〜６０秒間程度とすることができ、熱アニール条件は１０ｋＰａ以下の真空条件、１５０〜２００℃の温度範囲、６〜１８時間程度の処理時間である。なお、形成された中性層５０は数ｎｍ程度の厚みとなる。また、透光基板１０との密着性を向上させるため、ＰＳ−ｒ−ＰＭＭＡにヒドロキシエチルメタクリレート（ＨＥＭＡ）もしくはグリシジルメタクリレート(ＧＭＡ)を数ｍｏｌ％添加したものを用いると、さらに好ましい。なお、透光基板と架橋反応しなかった残溶液については、熱アニール後にトルエン超音波洗浄等により除去すればよい。また、中性層としては、上記ＰＳ−ｒ−ＰＭＭＡの熱架橋性分子層の他にも、例えば自己組織化単分子膜、カーボンなどを用いることができる。
【００５８】
＜パターン形成層を設ける工程＞
前記パターン形成層６０を設ける工程は、前記中性層５０を設ける工程の後、前記中性層５０表面にパターン形成層６０を設ける工程である。
【００５９】
＜＜パターン形成層＞＞
パターン形成層６０は、例えば、ＰＳと、ＰＭＭＡとのブロックコポリマーであるＰＳ−ｂ−ＰＭＭＡとすることができ、トルエン等の有機溶媒に希釈して、スピンキャスト等により前記中性層５０表面に塗布する。後述の垂直配向ラメラ構造を形成できる限りは、上記ＰＳ−ｂ−ＰＭＭＡに何ら限定されるものではなく、任意の材料を用いることができる。
【００６０】
本工程におけるスピンキャスト条件は、先の工程と同様であり、同一条件としてもよいし、異なる条件としてもよい。有機溶媒の濃度、スピンキャスト条件等を調整することで、パターン形成層６０の膜厚を調整することができるが、パターン形成層６０の厚さをブロックコポリマーの分子量に応じて調整することが好ましい。例えば分子量１６０，０００程度のＰＳ−ｂ−ＰＭＭＡは、周期長が約８０ｎｍであり、その周期長の半分程度である約４０ｎｍもしくは周期長の整数倍に相当する８０ｎｍ、１６０ｎｍとすることが好ましい。分子量に依存して、ブロックコポリマーの周期長は変化するなるため、適宜パターン形成層６０の厚さを調整すればよい。なお、パターン形成層６０にＰＳ−ｂ−ＰＭＭＡを用いる場合、その分子量を５０，０００〜１，０００，０００程度とすることが好ましい。
【００６１】
＜微細パターンを形成する工程＞
前記微細パターンを形成する工程は、前記パターン形成層６０を設ける工程の後、前記パターン形成層６０を相分離して、前記透光基板１０の表面に対して垂直配向ラメラ構造の、光の波長以下のピッチで配置され、且つ、ランダムに配置された複数の曲線を含む微細パターンを形成する工程である。
【００６２】
＜＜相分離構造形成条件＞＞
相分離構造を形成する条件は、前記パターン形成層６０から、垂直配向ラメラ構造を形成できる限りは特に限定されず、任意であるが、例えば１０ｋＰａ以下程度の真空下で、２００〜４００℃、６〜１８時間程度の熱アニールを行なえばよい。熱アニールを行うことでパターン形成層６０は垂直配向ラメラ構造となり、パターン形成層６０を部分６０ａと部分６０ｂとに分離することができる。パターン形成層６０がＰＳ−ｂ−ＰＭＭＡである場合、上記熱アニールを行うことで、ＰＭＭＡ（６０ａ）と、ＰＳ（６０ｂ）とに相分離される。実施例において後述するが、このときのパターン形成層６０が部分６０ａと部分６０ｂとに分離されたときの上面視したときの図は、例えば図７（Ａ）〜（Ｄ）に示されたようになり、光の波長以下のピッチで配置され、且つ、ランダムに配置された複数の曲線を含む微細パターンとなる。
【００６３】
＜転写する工程＞
前記転写する工程は、前記微細パターンを形成する工程の後、前記中性層５０及び前記パターン形成層６０を除去すると共に、前記透光基板１０の表層部に前記微細パターンを転写する工程である。
【００６４】
＜＜部分６０ａの除去＞＞
まず、相分離した後のパターン形成層６０の部分６０ａをエッチング等により除去する（図４（Ｅ））。部分６０ａがＰＭＭＡである場合には、例えばＯ2エッチングによるＰＭＭＡの選択的除去を行えばよい。Ｏ2エッチングにあたっては、パターン形成層６０の厚さによっても異なるが、反応性プラズマエッチング装置に基板を投入し、Ｏ2流量５０〜２００ｓｃｃｍ程度、ガス圧１〜１０Ｐａ程度、エッチング時間を適時調整してエッチングを行えばよい。
【００６５】
＜＜透光基板への転写＞＞
最後に、パターン形成層６０への選択的エッチングにより残った部分６０ｂの微細パターンを透光基板１０に転写すれば、微細パターン１０ａが透光基板１０の表層部に形成され、その結果偏光解消板１００を得ることができる（図４（Ｆ））。なお、転写にあたっては、ＣＦ4／Ａｒエッチング等により行うことができ、ＣＦ4流量１０〜１００ｓｃｃｍ程度、Ａｒ流量２〜２５ｓｃｃｍ程度、ガス圧０．５〜５Ｐａ程度、エッチング時間を適時調整してエッチングを行えばよい。
【００６６】
なお、前述のとおり、偏光解消板のリタデーション量は、微細パターン１０ａにおける凸部のランド幅Ｌと、凹部の空隙幅Ｓとの比であるＤｕｔｙ比によって定まる。このＤｕｔｙ比を調整することで、偏光解消板のリタデーション量を調整することができ、リタデーション量を最大にするためには、Ｄｕｔｙ比を１：１とすることが最も好ましい。また、Ｄｕｔｙ比は、透光基板への転写の際のエッチング時間によって調整することができる（後述の参考実験例１を参照）。
【００６７】
以上の工程を経て製造された偏光解消板１００は、従来の偏光解消板に比べて優れた偏光解消度を有することができる。また、露光用マスクを用いずにパターン形成することができるため、作製可能な大きさに自由度がある。また、パターン形状、透光基板及びその上に堆積する薄膜等の無機材料により光学特性を調整できるため、その調整幅も大きい。
【００６８】
＜エッチングマスク層を設ける工程＞
本実施形態は、エッチングマスク層を設ける工程を更に含むことも好ましい。本工程は、前記中性層５０を設ける工程に先立ち、前記透光基板１０表面にエッチングマスク層を設ける工程である（図５（Ａ）〜（Ｂ））。なお、図４及び図５に関して、図４（Ａ）が図５（Ａ）に相当し、図４（Ｂ）が図５（Ｃ）に相当し、図４（Ｃ）が図５（Ｄ）に相当し、図４（Ｄ）が図５（Ｅ）に相当し、図４（Ｅ）が図５（Ｆ）に相当し、図４（Ｆ）が図５（Ｈ）に相当するため、重複する説明については省略する。
【００６９】
＜＜エッチングマスク層＞＞
エッチングマスク層４０を設けることで、パターン形成層６０の部分６０ｂによって形成される前記微細パターンを透光基板１０に転写する際に、部分６０ｂが転写されたエッチングマスク層４０と、透光基板１０とのエッチング選択比を高めることができる。そのため、転写後の微細パターン１０ａの溝深さｄをより大きくすることができ、偏光解消板のリタデーション量をより大きくすることができる。このようなエッチングマスク層としては、例えばアルミニウム（Ａｌ）、チタン（Ｔｉ）、クロム（Ｃｒ）、シリコン（Ｓｉ）、ニッケル（Ｎｉ）などを用いることができる。なお、エッチングマスク層の種類、厚みによって、パターン形成層６０により形成される微細パターンも変化し、それに伴いＤｕｔｙ比も変化するため、種別及び厚さを適宜選択することが好ましい。なお、エッチングマスク層４０はスパッタリング法など、常法に従い形成することができる。
【００７０】
エッチングマスク層４０を設ける場合には、パターン形成層６０の部分６０ｂによる微細パターンを一旦エッチングマスク層に転写し（図５（Ｆ）〜（Ｇ））、次いでエッチングマスク層４０に形成された微細パターンを透光基板１０の表層部に転写する。エッチングマスク層４０がＡｌである場合には、Ｃｌ2／ＢＣｌ3エッチング等を行えばよく、エッチングマスク層の材料に応じて適宜ガス種類を選択すればよい。
【００７１】
また、既述の偏光解消板２００を作成する実施形態として、前記薄膜２０を透光基板１０表面に設ける工程を更に含むことも好ましい（図６）。すなわち、透光基板１０表面に、該透光基板１０と屈折率の異なる材料からなる薄膜２０を形成する工程と、前記薄膜２０上に中性層５０を設ける工程と、前記中性層５０表面にパターン形成層６０を設ける工程と、前記パターン形成層６０を相分離して、前記透光基板１０表面に対して垂直配向ラメラ構造の、光の波長以下のピッチで配置され、且つ、ランダムに配置された複数の曲線を含む微細パターンを形成する工程と、前記中性層５０及び前記パターン形成層６０を除去すると共に、前記透光基板１０の表層部及び前記薄膜２０のうち、少なくとも前記薄膜２０に、前記微細パターンを転写する工程（転写後に、薄膜２０は薄膜２０’となる）と、を含む偏光解消板２００の製造方法である。なお、図４及び図６に関して、図４（Ａ）が図６（Ａ）に相当し、図４（Ｂ）が図６（Ｃ）に相当し、図４（Ｃ）が図６（Ｄ）に相当し、図４（Ｄ）が図６（Ｅ）に相当し、図４（Ｅ）が図６（Ｆ）に相当し、図４（Ｆ）が図６（Ｈ）に相当するため、重複する説明については省略する。
【００７２】
この場合、前記透光基板１０の表層部に、前記薄膜２０を貫通して前記透光基板の表層部１０ａ及び前記薄膜２０'に前記微細パターンを形成してもよいし、前記薄膜２０のみに前記微細パターンを形成してもよい。後者の場合、前記転写する工程において、透光基板１０及び薄膜２０、並びにエッチング液等を適宜選択し、透光基板１０をいわゆるエッチングストップ層として機能させれば、前述の偏光解消板２１０を得ることもできる（図６（Ｉ））。また、図４、５を用いて既述の実施形態と同様、薄膜を設ける工程を行ってもよい。前述のとおり、屈折率の異なる材料を透光基板１０表面に形成することで、リタデーション量を調整することができる。
【００７３】
以下、実施例を用いて本発明をさらに詳細に説明するが、本発明は以下の実施例に何ら限定されるものではなく、本発明の趣旨を逸脱しない範囲において種々の変更を加えることが可能である。
【実施例】
【００７４】
以下のとおり、本発明に従う偏光解消板として実施例１、２を作製し、微細パターンの形状を確認するため参考例１、２も作製した。
（実施例１）
石英基板を用意し、以下のポリマーを１．０質量％のトルエン溶液で希釈し、以下の条件でスピンキャスト塗布した後、熱アニールを行い、未反応溶液は１０分間のトルエン超音波洗浄により除去して中性層を形成した。
ポリマー
Ｐｏｌｙｍｅｒ  Ｓｏｕｒｃｅ社より市販のＰ６４１３Ｆ２−ＳＭＭＡＨＥＭＡranを用いた。ポリスチレン（ＰＳ）とポリメチルメタクリレート（ＰＭＭＡ）とヒドロキシエチルメタクリレート（ＨＥＭＡ）からなるランダム重合体である。
数平均分子量（Ｍｎ）が３５６００、分散度（Ｍｗ／Ｍｎ）が１．２８、組成比がＰＳ:５７％、ＨＥＭＡ:２％(mol%)である。
スピンキャスト条件
回転数：４０００ｒｐｍ
回転時間：３０秒間
熱アニール条件
真空度：０．８ｋＰａ
温度：１７０℃
アニール時間：１２時間
【００７５】
次いで、以下のポリマーを０．９１質量％のトルエン溶液に希釈して、以下の条件で中性層表面にスピンキャスト塗布した。
ポリマー
Ｐｏｌｙｍｅｒ  Ｓｏｕｒｃｅ社より市販のＰ５５３９Ｆ２−ＳＭＭＡを用いた。ポリスチレン（ＰＳ）とポリメチルメタクリレート（ＰＭＭＡ）からなるブロック重合体である。
数平均分子量（Ｍｎ）が１６００００（ＰＳ：８００００-ＰＭＭＡ：８００００）、分散度（Ｍｗ／Ｍｎ）が１．０９である。
スピンキャスト条件
回転数：４０００ｒｐｍ
回転時間：３０秒間
【００７６】
次に、以下の条件で熱アニールを行い、ＰＳ−ｂ−ＰＭＭＡを垂直配向ラメラ構造に相分離した。
熱アニール条件
真空度：０．８ｋＰａ
温度：２４０℃
アニール時間：１２時間
相分離後のＰＳによる微細パターンをＡＦＭにより観察したところ、図７（Ａ）に示すとおりであった。
【００７７】
その後、プラズマエッチング装置に基板を投入し、Ｏ2エッチングによりＰＭＭＡを選択的除去した。エッチング条件は以下のとおりである。
Ｏ2エッチング条件
放電パワー：１５０Ｗ
バイアスパワー：０Ｗ
Ｏ2流量：１００ｓｃｃｍ
ガス圧：２Ｐａ
エッチング時間：１００秒間
【００７８】
最後に、ＣＦ4／ＡｒエッチングによりＰＳを除去するとともに、石英基板にＰＭＭＡの微細パターンを転写し、実施例１に係る偏光解消板を作製した。エッチング条件は以下のとおりである。
エッチング条件
放電パワー：２００Ｗ
バイアスパワー：６０Ｗ
ＣＦ4流量：２０ｓｃｃｍ
Ａｒ流量：５ｓｃｃｍ
ガス圧：２．０Ｐａ
エッチング時間：１００秒間
【００７９】
（実施例２）
実施例１において、中性層を形成するに先立ち、厚さ６０ｎｍのＡｌからなるエッチングマスク層を形成した。エッチングマスク層の形成にあたっては、スパッタリング法により形成した。相分離後のＰＳによる微細パターンをＡＦＭにより観察したところ、図７（Ｂ）に示すとおりであった。
また、ＰＭＭＡエッチングの後、石英基板に微細パターンを転写する前に、Ｃｌ2／ＢＣｌ3エッチングを行った。
このときのエッチング条件は以下のとおりである。
エッチング条件
放電パワー：３００Ｗ
バイアスパワー：６０Ｗ
Ｃｌ2流量：１０ｓｃｃｍ
ＢＣｌ3流量：５ｓｃｃｍ
ガス圧：０．４Ｐａ
エッチング時間：１６秒間
その他の条件は、実施例１と同様にして、実施例２に係る偏光解消板を作製した。
【００８０】
（参考例１）
実施例１において、中性層を形成するに先立ち、厚さ３５ｎｍのＴｉからなるエッチングマスク層を形成した。エッチングマスク層の形成にあたっては、スパッタリング法により形成した。その他の条件は、実施例１と同様にして相分離まで行い、相分離後のＰＳによる微細パターンをＡＦＭにより観察したところ、図７（Ｃ）に示すとおりであった。
【００８１】
（参考例２）
実施例１において、中性層を形成するに先立ち、厚さ５０ｎｍのＣｒからなるエッチングマスク層を形成した。エッチングマスク層の形成にあたっては、スパッタリング法により形成した。その他の条件は、実施例１と同様にして相分離まで行い、相分離後のＰＳによる微細パターンをＡＦＭにより観察したところ、図７（Ｄ）に示すとおりであった。
【００８２】
代表例として、実施例２の石英基板の表層部に微細パターンを転写する途中状態の断面図のＳＥＭ像を図８に示す。図８に示すとおり、この状態ではエッチングマスク層であるＡｌが４０ｎｍ残っている。このときの石英基板表層部の微細パターンの溝部の深さｄは平均１５０ｎｍであり、ピッチＰは７８ｎｍであり、凸部間の空隙幅Ｓと、石英基板による凸部の幅Ｌとの比（Ｄｕｔｙ比）は１：１であった。なお、この状態でからＡｌを除去すると、リタデーション量Ｒは１６ｎｍとなる。
【００８３】
図７，８からも明らかなように、実施例１、２の偏光解消板は面内全域にわたり、微細パターンがランダムに形成されているため、従来よりも偏光解消板ではステップ的なリタデーションの変化であったものを、より連続的に滑らかにすることができる。参考例１、２についても、実施例１、２と同様に、ランダムな微細パターンを形成可能なことが確認できた。
【００８４】
なお、実施例１、２及び参考例１、２において、中性層形成前の表面粗さＲａは順に０．３０２ｎｍ、０．８５２ｎｍ、１．３６８ｎｍ、０．４７５ｎｍであった。図７（Ａ）〜（Ｄ）と対比すると、相分離構造への影響は、表面粗度よりも材料物性に依存するものと考えられる。すなわち、融点が高く、熱膨張係数が低い（基板に近い）材料をエッチングマスク材料に用いることによって、熱アニールによる膜の変質や応力変化といった影響を小さくすることができ、理想的な相分離構造が得られると考えられる。
【００８５】
（参考実験例１）
実施例１において、石英基板表層部への微細パターンの転写時におけるエッチング時間を１００秒間、２００秒間、３００秒間とし、それぞれ参考実験例１−１〜１−３とした。参考実験例１−１〜１−３の微細パターンのＳＥＭ像を図９（Ａ）〜（Ｃ）にそれぞれ示す。
図９（Ａ）〜（Ｃ）から明らかなように、エッチング時間を制御することで、Ｄｕｔｙ比を、ひいてはリタデーション量Ｒを調整できることが確認された。
なお、参考実験例１−１〜１−３のＤｕｔｙ比、ピッチＰ、リタデーション量Ｒの測定結果を下記の表１に示す。
【００８６】
【表１】
2020079953.tif 000003
【００８７】
（参考実験例２）
実施例１において、分子量６６，０００、１５２，０００のＰＳ−ｂ−ＰＭＭＡを用い、その他の条件を同一にして、それぞれ参考実験例２−１、２−２とした。参考実験例２−１、２−２における相分離後の断面図のＳＥＭ像を図１０（Ａ）、（Ｂ）にそれぞれ示す。参考実験例２−１、２−２の平均周期長はそれぞれ４８ｎｍ、８０ｎｍであり、Sang Ouk Kim,NANOLETTERS 2009,Vol.9,No.6,2300-2305及びDu Yeol Ryu,ACSNANO 2010, Vol.4,No.9,5181-5186に記載の周期長と同様の傾向が見られることが確認された。
【産業上の利用可能性】
【００８８】
本発明によれば、偏光解消度に優れた偏光解消板、それを用いた光学機器及び液晶表示装置、並びに偏光解消板の製造方法を提供することができる。
【符号の説明】
【００８９】
１０・・・透光基板
１０ａ・・・微細パターン
２０・・・薄膜
２０’・・・薄膜（微細パターン形成後）
３０・・・保護膜
４０・・・エッチングマスク層
５０・・・中性層
６０・・・パターン形成層
６０ａ，６０ｂ・・・パターン形成層の相分離後の部分
１００，２００，３００・・・偏光解消板
【図１】
2020079953.tif 000004
【図２】
2020079953.tif 000005
【図３】
2020079953.tif 000006
【図４】
2020079953.tif 000007
【図５】
2020079953.tif 000008
【図６】
2020079953.tif 000009
【図７】
2020079953.tif 000010
【図８】
2020079953.tif 000011
【図９】
2020079953.tif 000012
【図１０】
2020079953.tif 000013
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
透光基板と、
該透光基板表面に設けられた、前記透光基板と屈折率の異なる材料からなる薄膜と、を有し、
前記透光基板の表層部及び前記薄膜のうち、少なくとも前記薄膜が、光の波長以下のピッチで、且つ、ランダムに配置された複数の曲線を含む微細パターンを有して配置され、構造複屈折を呈することを特徴とする偏光解消板。
【請求項２】
透光基板と、
該透光基板表面に設けられた、前記透光基板と屈折率の異なる材料からなる薄膜と、を有し、
前記透光基板の表層部及び前記薄膜のうち、少なくとも前記薄膜が、光の波長以下のピッチで、且つ、ランダムに配置された複数の曲線を含む微細パターンを有して配置され、構造複屈折を呈することを特徴とする偏光解消板であって、前記微細パターンが前記薄膜のみに設けられる、偏光解消板。
【請求項３】
透光基板と、
該透光基板表面に設けられた、前記透光基板と屈折率の異なる材料からなる薄膜と、を有し、
前記透光基板の表層部及び前記薄膜のうち、少なくとも前記薄膜が、光の波長以下のピッチで、且つ、ランダムに配置された複数の曲線を含む微細パターンを有して配置され、構造複屈折を呈することを特徴とする偏光解消板であって、前記微細パターンが前記薄膜及び前記透光基板の表層部に設けられる、偏光解消板。
【請求項４】
前記薄膜が斜め蒸着法又は斜めスパッタ法により形成される、請求項１〜３のいずれかに記載の偏光解消板。
【請求項５】
前記薄膜が無機酸化物からなる、請求項１〜４のいずれかに記載の偏光解消板。
【請求項６】
前記薄膜がＳｉ、Ａｌ、Ｔａ、Ｔｉ、Ｎｂのいずれかを含む、請求項１〜５のいずれかに記載の偏光解消板。
【請求項７】
前記薄膜が保護膜によって覆われる、請求項１〜６のいずれかに記載の偏光解消板。
【請求項８】
前記保護膜がＳｉＯ２、Ｔａ2Ｏ5、ＴｉＯ2、Ａｌ2Ｏ3、Ｎｂ2Ｏ5、ＬａＯ及びＭｇＦ2からなる群より選択された少なくとも１種を含む、請求項２又は９に記載の偏光解消板。
【請求項９】
前記複数の曲線のうち、少なくとも一つの曲線が分岐する、請求項１〜８のいずれかに記載の偏光解消板。
【請求項１０】
前記構造複屈折によるリタデーションが、前記光の最大波長の１／４以上である、請求項１〜９のいずれかに記載の偏光解消板。
【請求項１１】
前記リタデーションが前記透光基板の面内で連続的に変化する領域を少なくとも含む、請求項１０に記載の偏光解消板。
【請求項１２】
請求項１〜１１のいずれかに記載の偏光解消板の製造方法であって、
微細パターンがブロックコポリマーのパターン転写により形成されることを含む偏光解消板の製造方法。
【請求項１３】
請求項１〜１１のいずれかに記載の偏光解消板を搭載することを特徴とする光学機器。
【請求項１４】
請求項１〜１１のいずれかに記載の偏光解消板を搭載することを特徴とする液晶表示装置。
【請求項１５】
透光基板表面に、該透光基板と屈折率の異なる材料からなる薄膜を形成する工程と、
前記薄膜上に下地層を設ける工程と、
前記下地層表面にパターン形成層を設ける工程と、
前記パターン形成層を相分離して、前記透光基板表面に対して垂直配向ラメラ構造の、光の波長以下のピッチで配置され、且つ、ランダムに配置された複数の曲線を含む微細パターンを形成する工程と、
前記下地層及び前記パターン形成層を除去すると共に、前記透光基板の表層部及び前記薄膜のうち、少なくとも前記薄膜が微細パターンを有するように、前記微細パターンを転写する工程と、
を含むことを特徴とする偏光解消板の製造方法。
【請求項１６】
前記転写する工程において、前記薄膜のみに前記微細パターンを形成する、請求項１５に記載の偏光解消板の製造方法。
【請求項１７】
前記転写する工程において、前記透光基板の表層部に、前記薄膜を貫通して前記透光基板の表層部及び前記薄膜に前記微細パターンを形成する、請求項１５に記載の偏光解消板の製造方法。
【請求項１８】
前記下地層を設ける工程に先立ち、前記薄膜表面にエッチングマスク層を設ける工程を更に含み、
前記転写する工程では、前記エッチングマスク層を更に除去する、請求項１５〜１７のいずれかに記載の偏光解消板の製造方法。
【請求項１９】
前記微細パターンがブロックコポリマーにより形成される、請求項１５〜１８のいずれかに記載の偏光解消板の製造方法。